ВАННА РАСПЛАВЛЕННЫХ СОЛЕЙ ДЛЯ АЗОТИРОВАНИЯ МЕХАНИЧЕСКИХ ДЕТАЛЕЙ ИЗ СТАЛИ И СПОСОБ ОСУЩЕСТВЛЕНИЯ

1. Ванна расплавленных солей для азотирования механических деталей из стали, по существу, состоящая из (содержания выражены по весу):
- от 25% до 60% хлоридов щелочного металла,
- от 10% до 40% карбонатов щелочного металла и
- от 20% до 50% цианатов щелочного металла,
- максимум 3% цианидных ионов,
причем сумма этих содержаний составляет 100%.
2. Ванна расплавленных солей по п. 1, в которой хлориды щелочного металла являются хлоридами лития, натрия и/или калия.
3. Ванна расплавленных солей по п. 1 или 2, в которой содержание хлоридов щелочного металла составляет между 40% и 50%.
4. Ванна расплавленных солей по п. 3, в которой содержание хлоридов щелочного металла по меньшей мере приблизительно равно 45%.
5. Ванна расплавленных солей по п. 1 или 2, в которой содержание цианатов щелочного металла составляет между 20% и 40%.
6. Ванна расплавленных солей по п. 5, в которой содержание цианатов щелочного металла составляет между 25% и 30%.
7. Ванна расплавленных солей по п. 1 или 2, в которой содержание карбонатов щелочного металла составляет между 20% и 30%.
8. Ванна расплавленных солей по п. 7, в которой содержание карбоната щелочного металла составляет между 25% и 30%.
9. Ванна расплавленных солей по п. 3, в которой содержание цианатов щелочного металла составляет между 20% и 40%.
10. Ванна расплавленных солей по п. 3, в которой содержание карбонатов щелочного металла составляет между 20% и 30%.
11. Ванна расплавленных солей по п. 5, в которой
содержание карбонатов щелочного металла составляет между 20% и 30%.
12. Ванна расплавленных солей по п. 3, в которой содержание цианатов щелочного металла составляет между 20% и 40%, а содержание карбонатов щелочного металла составляет между 20% и 30%.
13. Ванна расплавленных солей по п. 4, в которой содержание цианатов щелочного металла составляет между 25% и 30%, и содержание карбоната щелочного металла составляет между 25% и 30%.
14. Ванна расплавленных солей по п. 1 или 2, по существу, состоящая из:
- от 25% до 30% цианата натрия,
- от 25% до 30% карбонатов натрия и лития,
- от 40% до 50% хлоридов калия,
- максимум 3% цианидных ионов,
причем сумма этих содержаний составляет 100%.
15. Ванна расплавленных солей по п. 14, по существу, состоящая до образования цианидных ионов в количестве максимум 3%, из:
- 28% цианата натрия,
- 22% карбоната натрия,
- 5% карбоната лития,
- 45% хлорида калия.
16. Способ азотирования механических деталей из железа или стали, согласно которому погружают эти детали в ванну вышеуказанного состава с температурой, составляющей между 530°С и 650°С, самое большее на 4 ч.
17. Способ по п. 16, согласно которому детали погружают в ванну с температурой, составляющей между 570°С и 590°С, самое большее на 2 ч.
18. Механическая деталь из азотированной стали, полученная способом по любому из пп. 16 и 17, не имеющая следов от последующего процесса механической чистовой обработки, такого как шлифовка.